(57)【要約】  本発明は、固定層触媒の部分酸化反応に使用可能なシェルアンドチューブ反応器であって、該反応器は、オレフィンから不飽和アルデヒドを主として生産する第１段階の反応領域と、不飽和アルデヒドから不飽和酸を主として生産する第２段階の反応領域の少なくとも一方の反応領域を含み、上記反応領域の少なくとも一方は２以上の触媒層を含み、２以上の触媒層は、触媒有効成分内の細孔の密度及び／または孔径が互いに異なる触媒成形物によりそれぞれ充填されてなり、反応器の入口側から出口側に進むにつれて、細孔の密度及び／または孔径により触媒有効成分の比表面積が大きくなるように調節されていることを特徴とし、この反応器を用いてオレフィンから不飽和アルデヒド及び／または不飽和酸を製造する方法である。本発明によれば、過熱点における温度を効率よく制御することで触媒の安定した使用を可能にし、且つ、高い収率にて不飽和アルデヒド及び／または不飽和脂肪酸を製造することができる。
2008535784.tif 000002
【特許請求の範囲】
【請求項１】
固定層接触部分酸化反応に使用可能なシェルアンドチューブ反応器において、
前記反応器は、オレフィンから不飽和アルデヒドを主として製造する第１段階の反応領域と、不飽和アルデヒドから不飽和酸を主として製造する第２段階の反応領域のうちの少なくとも一方の反応領域を含み、
前記反応領域の少なくとも一方は２以上の触媒層を含み、
前記２以上の触媒層は、触媒有効成分内の細孔の密度及び／または孔径が互いに異なる触媒成形物によりそれぞれ充填されてなり、
反応器の入口側から出口側に進むにつれて触媒有効成分の比表面積が大きくなるように、前記細孔の密度及び／または孔径が調節されていることを特徴とする反応器。
【請求項２】
前記触媒成形物が、触媒有効成分を所望の形に成形することにより得られる成形触媒、または触媒有効成分を所望の形の不活性担体に担持させることにより得られる担持触媒であることを特徴とする請求項１に記載のシェルアンドチューブ反応器。
【請求項３】
細孔の密度及び／または孔径が互いに異なる前記触媒有効成分が、
（ａ）触媒有効成分となる金属酸化物を形成する金属成分の塩を混合して、触媒水溶液または懸濁液を得る段階と、
（ｂ）前記触媒水溶液または懸濁液を乾燥して触媒粉体を得る段階と、
（ｃ）前段階の結果物を焼成する段階と、を含むが、
（ａ）段階の途中で、または（ｂ）段階と（ｃ）段階との間に、添加量及び粒径のどちらか一方または両方が調節された昇華性の物質または熱分解物質を添加する段階をさらに含む製造法により得られることを特徴とする請求項１に記載のシェルアンドチューブ反応器。
【請求項４】
前記昇華性の物質または熱分解物質は、５０ないし２００℃において昇華または熱分解されることを特徴とする請求項３に記載のシェルアンドチューブ反応器。
【請求項５】
前記昇華性の物質または熱分解物質は、尿素（ＮＨ２ＣＯＮＨ２）、メラミン（Ｃ３Ｈ６Ｎ６）、シュウ酸アンモニウム（Ｃ２Ｈ８Ｎ２Ｏ４）、シュウ酸メチル（Ｃ４Ｈ６Ｏ４）及びナフタレン（Ｃ１０Ｈ８）よりなる群から選ばれる少なくとも１種であることを特徴とする請求項３に記載のシェルアンドチューブ反応器。
【請求項６】
前記昇華性の物質または熱分解物質は、０．０１〜５０μｍ径の粒状粉体であるかまたは液状体であることを特徴とする請求項３に記載のシェルアンドチューブ反応器。
【請求項７】
前記昇華性の物質または熱分解物質は、触媒有効成分に対して０〜３０重量％の量で添加されることを特徴とする請求項３に記載のシェルアンドチューブ反応器。
【請求項８】
前記触媒粉体が、１５０μｍ以下に粉砕して用いられることを特徴とする請求項３に記載のシェルアンドチューブ反応器。
【請求項９】
細孔により触媒有効成分の比表面積が最小となる触媒層がピーク過熱点を含み、前記触媒有効成分の比表面積が５ないし１０ｍ２／ｇの範囲であることを特徴とする請求項１に記載のシェルアンドチューブ反応器。
【請求項１０】
少なくとも１つの反応領域が、２層に充填された第１の触媒層と第２の触媒層とを含み、第１の充填層の触媒有効成分の比表面積は５ないし１０ｍ２／ｇの範囲であり、第２の充填層の触媒有効成分の比表面積は１０ないし１００ｍ２／ｇの範囲であることを特徴とする請求項１に記載のシェルアンドチューブ反応器。
【請求項１１】
少なくとも１つの反応領域が、３層に充填された、第１の触媒層、第２の触媒層、及び第３の触媒層を含み、第１の充填層の触媒有効成分の比表面積は５ないし１０ｍ２／ｇの範囲であり、第２の充填層の触媒の比表面積は１０ないし５０ｍ２／ｇの範囲であり、第３の充填層の触媒の比表面積は５０ないし１００ｍ２／ｇの範囲であることを特徴とする請求項１に記載のシェルアンドチューブ反応器。
【請求項１２】
シェルアンドチューブ反応器を用いて固定層接触部分酸化反応によりオレフィンから不飽和アルデヒドを製造する方法であって、
不飽和アルデヒドを製造する反応領域を有し、２以上の触媒層を含む、請求項１〜１１のいずれかに記載の反応器を使用し、
ここで、２以上の前記触媒層のそれぞれは、触媒有効成分内の細孔の密度及び／または孔径が互いに異なる触媒成形物によって充填されており、
前記触媒有効成分の比表面積が、反応器の入口側から出口側に進むにつれて大きくなるように、細孔の密度及び／または孔径が調節されていることを特徴とする不飽和アルデヒドの製造法。
【請求項１３】
前記触媒有効成分が、下記式１で表わされる化合物であることを特徴とする請求項１２に記載の製造法：
［式１］
ＭｏａＡｂＢｃＣｄＤｅＥｆＦｇＯｈ
式中、
Ｍｏは、モリブデンであり、
Ａは、Ｂｉ、及びＣｒよりなる群から選ばれる１種以上の元素であり、
Ｂは、Ｆｅ、Ｚｎ、Ｍｎ、Ｎｂ、及びＴｅよりなる群から選ばれる１種以上の元素であり、
Ｃは、Ｃｏ、Ｒｈ、及びＮｉよりなる群から選ばれる１種以上の元素であり、
Ｄは、Ｗ、Ｓｉ、Ａｌ、Ｚｒ、Ｔｉ、Ｃｒ、Ａｇ及びＳｎよりなる群から選ばれる１種以上の元素であり、
Ｅは、Ｐ、Ｔｅ、Ａｓ、Ｂ、Ｓｂ、Ｓｎ、Ｎｂ、Ｃｒ、Ｍｎ、Ｚｎ、Ｃｅ、及びＰｂよりなる群から選ばれる１種以上の元素であり、
Ｆは、Ｎａ、Ｋ、Ｌｉ、Ｒｂ、Ｃｓ、Ｔａ、Ｃａ、Ｍｇ、Ｓｒ、Ｂａ及びＭｇＯよりなる群から選ばれる１種以上の元素であり、
ａ、ｂ、ｃ、ｄ、ｅ、ｆ及びｇは、各元素の原子比を示し、
但し、ａ＝１０のとき、ｂは、０．０１〜１０であり、ｃは、０．０１〜１０であり、ｄは、０〜１０であり、ｅは、０〜１０であり、ｆは、０〜２０であり、ｇは、０〜１０であり、そしてｈは、上記の各成分の酸化状態によって決まる数値である。
【請求項１４】
シェルアンドチューブ反応器を用いて固定層接触部分酸化反応により不飽和アルデヒドから不飽和酸を製造する方法であって、
不飽和アルデヒドを製造する反応領域を有し、２以上の触媒層を含む、請求項１〜１１のいずれかに記載の反応器を使用し、
ここで、２以上の前記触媒層のそれぞれは、触媒有効成分内の細孔の密度及び／または孔径が互いに異なる触媒成形物によって充填されており、
前記触媒有効成分の比表面積が、反応器の入口側から出口側に進むにつれて大きくなるように、細孔の密度及び／または孔径が調節されていることを特徴とする不飽和酸の製造法。
【請求項１５】
前記触媒有効成分が、下記式２で表わされる化合物であることを特徴とする請求項１４に記載の製造法：
［式２］
ＭｏａＷｂＶｃＡｄＢｅＣｆＯｘ
式中、
Ｍｏは、モリブデンであり、
Ｗは、タングステンであり、
Ｖは、バナジウムであり、
Ａは、鉄（Ｆｅ）、銅（Ｃｕ）、ビスマス（Ｂｉ）、クロム（Ｃｒ）、コバルト（Ｃｏ）、マンガン（Ｍｎ）よりなる群から選ばれる１種以上の元素であり、
Ｂは、錫（Ｓｎ）、アンチモン（Ｓｂ）、ニッケル（Ｎｉ）、セシウム（Ｃｓ）及びタリウム（Ｔｌ）よりなる群から選ばれる１種以上の元素であり、
Ｃは、アルカリ金属及びアルカリ土類金属よりなる群から選ばれる１種以上の元素であり、
Ｏは、酸素原子であり、
ａ、ｂ、ｃ、ｄ、ｅ、ｆ及びｘは、それぞれＭｏ、Ｗ、Ｖ、Ａ、Ｂ、Ｃ及びＯ元素の原子比を示し、
ａ＝１０のとき、０．５≦ｂ≦４、０．５≦ｃ≦５、０≦ｄ≦５、０≦ｅ≦２、且つ、０≦ｆ≦２であり、ｘは、上記の各成分の酸化状態によって決まる数値である。
【発明の詳細な説明】
【技術分野】
【０００１】
本発明は、シェルアンドチューブ型熱交換式の反応器における固定層接触部分酸化反応により、オレフィンから不飽和アルデヒド及び／または不飽和酸を製造する方法及び前記製造法に用いられる固定層シェルアンドチューブ型熱交換式反応器に関する。
【背景技術】
【０００２】
触媒を用いてＣ３〜Ｃ４オレフィンから不飽和アルデヒド及び／または不飽和酸を得る工程は、代表的な接触気相酸化反応（catalytic vapor phase oxidation）である。
【０００３】
接触気相酸化反応の具体例として、プロピレンまたはプロパンを酸化してアクロレイン及び／またはアクリル酸を得る工程、イソブチレン、ｔ−ブチルアルコールまたはメチル−ｔ−ブチルエーテルを酸化させてメタアクロレイン及び／またはメタアクリル酸を得る工程などがある。
【０００４】
不飽和酸である（メタ）アクリル酸は、塗料、接着剤、可塑剤及び各種の合成樹脂を含めた種々な用途に有用な原料である。
【０００５】
通常、接触気相酸化反応は、以下のように行われる。すなわち、１種以上の顆粒状触媒が反応管１１、１２に充填され、供給ガス１が反応管を介して反応器に供給され、この供給されたガスが反応管において触媒と接触して気相酸化反応が行われる。反応中に生じる反応熱は、熱伝達媒体との熱交換により除去され、熱伝達媒体の温度は、所定の温度に保たれる。このとき、熱交換のための熱伝達媒体は、反応管の外面に取り付けられる。所望の生成物を含む反応混合物３は、管を介して収集・回収及び精製段階に供される。接触気相酸化反応は、通常、大きな発熱反応であるため、反応温度を特定の範囲内に調節することで反応領域内の過熱点（ホットスポット）の大きさを小さくすることが極めて重要である。
【０００６】
プロピレン、プロパン、イソブチレン、ｔ−ブチルアルコールまたはメチル−ｔ−ブチルエーテル（以下、「プロピレン等」と称する。）の部分酸化反応を行うには、モリブデンとビスマスまたはバナジウム含有複合酸化物またはこれらの混合物が触媒として用いられる。
【０００７】
一般に、プロピレン等から２段階に亘っての接触気相部分酸化反応により最終生産物としての（メタ）アクリル酸が生成される。すなわち、第１段階１０においては、酸素、希釈不活性ガス、水蒸気及び任意量の触媒によりプロピレン等が酸化されて、主生成物として（メタ）アクロレイン２が得られる。第２段階２０においては、前段階から得られた（メタ）アクロレインが、酸素、希釈不活性ガス、水蒸気及び任意量の触媒によって酸化されて、（メタ）アクリル酸３が得られる。第１段階で使用される触媒は、Ｍｏ−Ｂｉをベースとする酸化触媒であって、プロピレン等を酸化して主生成物として（メタ）アクロレインを生成する。また、一部の（メタ）アクロレインは、この触媒上においてさらに酸化されて、（メタ）アクリル酸が一部生成される。第２段階で使用される触媒は、Ｍｏ−Ｖをベースとする酸化触媒であって、これは第１段階において得られた（メタ）アクロレイン含有混合ガスを、特に（メタ）アクロレインを酸化して、主生成物として（メタ）アクリル酸を生成する。
【０００８】
かかる工程を行う反応器は、単一の装置において上述した２段階の工程を両方とも行うようになっていてもよく、あるいは、上記２段階の工程をそれぞれ異なる装置（図１）において行うようになっていてもよい。
【０００９】
一方、反応器の構造を改変したり、酸化反応を起こすための最適な触媒を提案したり、あるいは、運転条件を改善したりすることにより、多くの試みが、（メタ）アクリル酸を生産するための反応器の生産性を高めるためになされてきている。
【００１０】
上述したように、プロピレン等または（メタ）アクロレインの気相酸化反応は発熱反応である。したがって、過熱点（ホットスポット）（温度が異常に高い箇所又は熱の蓄積がかなり高い箇所）が、反応器の触媒層中で発生するという問題点がある。そのような過熱点は、反応器の他の箇所に比べてかなり高い温度を示す。したがって、加熱点では、部分酸化よりも完全酸化がすすみ、によるＣＯｘなどの反応副産物が増えて、（メタ）アクロレインまたは（メタ）アクリル酸の歩留まりが低下する。さらに、高い温度に触媒が曝されることにより、触媒の急速な不活性化を引き起こし、その結果、触媒の寿命が短縮する。これらの問題を解決するため、過熱点の発生を抑え、反応器全体にわたって触媒の利用率を均一にする方法が、（メタ）アクロレインまたは（メタ）アクリル酸を高い歩留まりで得るために、及び触媒を長期に亘って使用するために、研究されてきた。これに関して、多くの改良された触媒が次々と提案されてきている。
【００１１】
例えば、原料ガスの入口側から出口側に向けて触媒層を不活性物質により段階的に希釈して充填する方法が提案されている（例えば、特許文献１及び２参照）。しかしながら、この方法は、多くの時間がかかり、不活性物質での希釈比を１００％から０％に至るまで徐々に変えてながら触媒層を充填することは非常に困難である。また、触媒の製造に当たって、アルカリ金属の種類及び量を変えて形成した複数種の触媒を用いる方法が開示されている（例えば、特許文献３及び４参照）。しかしながら、この方法では、用いられるアルカリ金属が少量であるが故に、正確な割合で様々な活性を有する触媒を製造することに困難さがある。
【００１２】
さらに、過熱点付近において触媒が相対的に大きなサイズを有するように触媒を充填する方法が開示されている（例えば、特許文献５参照）。しかしながら、この場合は、そのような大きなサイズを有する触媒粒子が反応管の目詰まりを起こしたり、あるいは不十分な活性しかもたない可能性がある。したがって、所望のプロピレンまたはイソブチレンの転換率及び（メタ）アクリル酸の収率を、所望の程度には得ることができないという不都合がある。
【００１３】
したがって、これらの状況から、ピーク過熱点（最も温度の高いホットスポット）の温度を効率よく制御することで、触媒の安定した使用が可能になり、高い収率で不飽和アルデヒド及び／または不飽和脂肪酸を製造するための方法の開発が依然として求められている。
【特許文献１】特開昭４３−２４４０３号
【特許文献２】特開昭５３−３０６８８号
【特許文献３】大韓民国特許公開第２０００−７７４３３号
【特許文献４】特開２０００−３３６０６０号
【特許文献５】大韓民国特許公報１９９５−４０２７号
【発明の開示】
【発明が解決しようとする課題】
【００１４】
本発明の目的は、過熱点における温度を効率よく制御することで触媒の安定した使用を可能にし、且つ、高い歩留まりにて不飽和アルデヒド及び／または不飽和脂肪酸を製造する方法を提供するところにあり、
ここで、前記方法は、不飽和アルデヒド（例えば、（メタ）アクロレイン）を主として製造する第１の反応領域１１と、不飽和酸（例えば、（メタ）アクリル酸）を主として製造する第２の反応領域２１を有する反応器で行われ、
前記第１及び第２の反応領域の少なくとも一方の反応領域が２以上の触媒層で充填され、それにより、前記反応領域が２以上の反応域に分割されており、
２以上の触媒層のそれぞれに充填されている触媒成形物は、触媒有効成分の細孔（ポア）の密度及び／または孔径が互いに異なっており、反応器の入口側の反応領域から出口側の反応領域へ進むつれて、細孔の密度及び／または孔径により触媒有効成分の比表面積が大きくなるように、触媒有効成分の細孔の密度及び／または孔径が調節されている。
【課題を解決するための手段】
【００１５】
本発明は、固定層接触部分酸化反応に使用可能なシェルアンドチューブ反応器であって、前記反応器は、オレフィンから不飽和アルデヒドを主として製造する第１段階の反応領域と、不飽和アルデヒドから不飽和酸を主として製造する第２段階の反応領域のうちの少なくとも一方の反応領域を含み、上記反応領域の少なくとも一方は２以上の触媒層を含み、前記２以上の触媒層のそれぞれは、触媒有効成分内の細孔の密度及び／または孔径が互いに異なる触媒成形物によって充填されており、反応器の入口側から出口側に進むにつれて触媒有効成分の比表面積が大きくなるように、前記細孔の密度及び／または孔径が調節されていることを特徴とする反応器を提供する。
【００１６】
また、本発明は、シェルアンドチューブ反応器を用いて固定層接触部分酸化反応により、オレフィンから不飽和アルデヒドを製造する方法を提供し、本方法は、前記反応器が、不飽和アルデヒドを製造するための、２以上の触媒層を含む反応領域を含み、
ここで、前記の２以上の触媒層のそれぞれは、触媒有効成分内の細孔の密度及び／または孔径が互いに異なる触媒成形物によって充填されており、
反応器の入口側から出口側に進むにつれて触媒有効成分の比表面積が大きくなるように、前記細孔の密度及び／または孔径が調節されていることを特徴とするものである。
【００１７】
さらに、本発明は、シェルアンドチューブ反応器を用いて固定層接触部分酸化反応により不飽和アルデヒドから不飽和酸を製造する方法を提供し、本方法は、前記反応器が、不飽和酸を製造するための、２以上の触媒層を含む反応領域を含み、
ここで、前記の２以上の触媒層のそれぞれは、触媒有効成分内の細孔の密度及び／または孔径が互いに異なる触媒成形物によって充填されており、
反応器の入口側から出口側に進むにつれて触媒有効成分の比表面積が大きくなるように、前記細孔の密度及び／または孔径が調節されていることを特徴とするものである。
【発明の効果】
【００１８】
本発明によれば、触媒有効成分の細孔の孔径差または密度差により比表面積が互いに異なる２以上の触媒成形物を反応器の入口側から出口側に向けて触媒の活性が高くなるような向きに充填することにより、以下の効果を得ることができる。
１）反応器のピーク過熱点の温度を効率よく制御することで触媒の安定した使用が可能である。
２）反応器の後端部の触媒活性を高めて不飽和アルデヒド及び／または不飽和脂肪酸を高い歩留まりにて産み出すことができる。
３）高濃度の原料物質や高い空間速度及び高負荷の反応条件下でも安定して不飽和アルデヒド及び／または不飽和脂肪酸を生産して、生産性を高めることができる。
【発明を実施するための最良の形態】
【００１９】
以下、本発明を詳細に説明する。
上記オレフィン、不飽和アルデヒド、不飽和酸は、炭素数３〜４を有することが好ましく、それぞれの例として、プロピレンまたはイソブチレン、（メタ）アクロレイン、（メタ）アクリル酸が挙げられる。また、不飽和アルデヒドまたは不飽和酸の製造のための原料物質として、オレフィンに加えて、プロパン、ｔ−ブチルアルコール、メチル−ｔ−ブチルエーテル及びその混合物が使用可能であり、この場合も本発明の範疇に属するものとする。
【００２０】
不飽和アルデヒドを主として製造する第１段階の反応領域に用いられる触媒成形物中の触媒有効成分は、下記式１で表わされる金属酸化物であることが好ましい。
［式１］
ＭｏａＡｂＢｃＣｄＤｅＥｆＦｇＯｈ
式中、
Ｍｏは、モリブデンであり、
Ａは、Ｂｉ、及びＣｒよりなる群から選ばれる１種以上の元素であり、
Ｂは、Ｆｅ、Ｚｎ、Ｍｎ、Ｎｂ、及びＴｅよりなる群から選ばれる１種以上の元素であり、
Ｃは、Ｃｏ、Ｒｈ、及びＮｉよりなる群から選ばれる１種以上の元素であり、
Ｄは、Ｗ、Ｓｉ、Ａｌ、Ｚｒ、Ｔｉ、Ｃｒ、Ａｇ及びＳｎよりなる群から選ばれる１種以上の元素であり、
Ｅは、Ｐ、Ｔｅ、Ａｓ、Ｂ、Ｓｂ、Ｓｎ、Ｎｂ、Ｃｒ、Ｍｎ、Ｚｎ、Ｃｅ、及びＰｂよりなる群から選ばれる１種以上の元素であり、
Ｆは、Ｎａ、Ｋ、Ｌｉ、Ｒｂ、Ｃｓ、Ｔａ、Ｃａ、Ｍｇ、Ｓｒ、Ｂａ及びＭｇＯよりなる群から選ばれる１種以上の元素であり、
ａ、ｂ、ｃ、ｄ、ｅ、ｆ及びｇはそれぞれ、各元素の原子比を示し、
但し、ａ＝１０のとき、ｂは、０．０１〜１０であり、ｃは、０．０１〜１０であり、ｄは、０〜１０であり、ｅは、０〜１０であり、ｆは、０〜２０であり、ｇは、０〜１０であり、ｈは、上記の各成分の酸化状態によって決まる数値である。
【００２１】
また、不飽和酸を主として製造する第２段階の反応領域に用いられる触媒成形物中の触媒有効成分は、下記式２で表わされる金属酸化物であることが好ましい。
［式２］
ＭｏａＷｂＶｃＡｄＢｅＣｆＯｘ
式中、
Ｍｏは、モリブデンであり、
Ｗは、タングステンであり、
Ｖは、バナジウムであり、
Ａは、鉄（Ｆｅ）、銅（Ｃｕ）、ビスマス（Ｂｉ）、クロム（Ｃｒ）、コバルト（Ｃｏ）、マンガン（Ｍｎ）よりなる群から選ばれる１種以上の元素であり、
Ｂは、錫（Ｓｎ）、アンチモン（Ｓｂ）、ニッケル（Ｎｉ）、セシウム（Ｃｓ）及びタリウム（Ｔｌ）よりなる群から選ばれる１種以上の元素であり、
Ｃは、アルカリ金属及びアルカリ土類金属よりなる群から選ばれる１種以上の元素であり、
Ｏは、酸素原子であり、
ａ、ｂ、ｃ、ｄ、ｅ、ｆ及びｘは、それぞれ、Ｍｏ、Ｗ、Ｖ、Ａ、Ｂ、Ｃ及びＯ元素の原子比を示し、
ａ＝１０のとき、０．５≦ｂ≦４、０．５≦ｃ≦５、０≦ｄ≦５、０≦ｅ≦２、０≦ｆ≦２であり、ｘは、上記の各成分の酸化状態によって決まる数値である。
【００２２】
触媒成形物は、触媒有効成分としての粉体状の金属酸化物またはその前駆体を直接押出あるいは打錠（ペレット化）などの成形工程を経て焼成して製造するか、あるいは、触媒有効成分としての液状または粉体状の金属酸化物またはその前駆体を不活性担体上に被覆して焼成して製造することができる。
【００２３】
本発明において、細孔の密度とは、昇華性あるいは熱分解物質により生成された細孔の単位体積当たりの数を意味する。
【００２４】
細孔の密度及び／または孔径が互いに異なる触媒有効成分は、例えば、下記の段階を含む製造法により製造することができる：
（ａ）金属酸化物を形成する金属成分の塩を混合して触媒水溶液または懸濁液を得る段階と、
（ｂ）上記触媒水溶液または懸濁液を乾燥して触媒粉体を得る段階と、
（ｃ）前段階の結果物を焼成する段階と、を含むが、
（ａ）段階の途中、または（ｂ）段階と（ｃ）段階との間に、添加量及び粒径のどちらか一方または両方が調節された昇華性の物質または熱分解物質を添加する段階をさらに含む。
【００２５】
本発明に用いられる触媒の製造法において、焼成工程は、室温〜５００℃の範囲内において徐々に昇温させながら行う。通常、２００℃以上の温度において、触媒有効成分を形成する各金属成分が、構造的変化を起こすことが知られている。
【００２６】
また、触媒の製造時に上記昇華性の物質または熱分解物質を添加することは、ある程度の発熱を生じさせる。各添加物の昇華または熱分解が２００℃以上において行われると、好ましくない発熱、及び金属の望ましくない構造的変化が引き起こされることがあるため、昇華性の物質または熱分解物質は、５０ないし２００℃において昇華あるいは熱分解されることが好ましい。そのような昇華性の物質または熱分解物質としては、尿素（ＮＨ２ＣＯＮＨ２）、メラミン（Ｃ３Ｈ６Ｎ６）、シュウ酸アンモニウム（Ｃ２Ｈ８Ｎ２Ｏ４）、シュウ酸メチル（Ｃ４Ｈ６Ｏ４）及びナフタレン（Ｃ１０Ｈ８）などが挙げられる。
【００２７】
このとき、熱分解物質は熱分解されて気体状態で蒸発することが好ましい。
【００２８】
上記触媒水溶液または懸濁液の製造する場合に、上記式１または式２の金属酸化物を形成する金属塩は、特定の塩に限定されるものではない。用いることのできる塩の具体例には、硝酸塩、酢酸塩、炭酸塩、有機酸塩、アンモニウム塩、水酸化物、及び酸化物が包含される。
【００２９】
本発明によれば、昇華性の物質または熱分解物質の添加量及び粒径のどちらか一方または両方を調節することによって、最終的な触媒成形物中の触媒有効成分の細孔の密度及び／または孔径を調節することができる。
【００３０】
現在、複数の酸化物を含む不飽和アルデヒド及び／または不飽和酸製造用の市販の触媒は、その比表面積が小さいことが知られている。かかる触媒は、反応物質との接触面積が小さく、したがって、触媒活性が低い。また、触媒有効成分の比表面積を効率よく制御することが困難である。本発明によれば、触媒の製造に当たって、添加剤として昇華性の物質または熱分解物質を用い、かつ、上記昇華性の物質または熱分解物質の粒径及び／または使用量を調節することにより、最終的な触媒成形物において触媒有効成分内の細孔の密度及び／または孔径を調節することができる。これにより、触媒の比表面積を容易に調節でき、その結果、高効率の触媒及び様々な活性の触媒を製造することができる。
【００３１】
炭素数が少ない昇華性の物質または熱分解物質、例えば、尿素（ＮＨ２ＣＯＮＨ２）、メラミン（Ｃ３Ｈ６Ｎ６）、シュウ酸アンモニウム（Ｃ２Ｈ８Ｎ２Ｏ４）、シュウ酸メチル（Ｃ４Ｈ６Ｏ４）またはナフタレン（Ｃ１０Ｈ８）は、触媒の成形に際して触媒組成物内に一定の体積を占めている。それゆえ、比較的低い温度による乾燥または焼成によってそれが除去されることにより、触媒有効成分内に細孔を形成することができる。上記昇華性の物質または熱分解物質の使用量及び粒径を調節することにより、触媒の比表面積を適度に制御することができる。なお、触媒有効成分の比表面積が大きくなるほど、触媒の活性が高くなる。一方、相対的に触媒有効成分の比表面積が小さくなるほど、活性は低くなる。
【００３２】
上記昇華性の物質または熱分解物質は、粒状粉体または液状にして用いることができる。この物質を粒状粉体で使用する場合は、０．０１〜５０μｍの粒度を有することが好ましい。さらに好ましい昇華性の物質または熱分解物質の粒度は、０．０１〜１０μｍである。
【００３３】
昇華性の物質または熱分解物質の使用量は、上記式１で表される化合物から製造される触媒の重量を基準にして０〜３０重量％である。得られる触媒の性能と耐久性を得るためには、０．１〜２０重量％でこれら物質を用いるのが好適である。前記昇華性の物質または熱分解物質は、上記式２で表される化合物から形成される触媒の重量を基準に０〜３０重量％の量で使用される。触媒の性能と耐久性を得るためには、０．１〜２０重量％が好適である。担体を用いる場合、前記物質は、担体の量に対する触媒有効成分の前駆体の量の割合に応じて減らした量を用いることが好ましい。
【００３４】
上記昇華性の物質または熱分解物質を添加する時期には特に制限がない。液状の触媒有効成分（触媒水溶液または懸濁液）の製造時に添加してもよく、粉状の乾燥された触媒有効成分と混合してもよい。但し、得られた触媒成形物の比表面積を最大限に精度よく調節するためには、触媒を成形する（押出、打錠、被覆など）段階の直前に添加することが好ましい。
【００３５】
また、粉砕された触媒粉体に上記物質を添加する前に、粉砕された触媒粉体を酸素の雰囲気下、１８０ないし２５０℃において３時間ないし５時間をかけて焼成する前処理段階を追加することができる。これは、触媒の成形前に、吸湿性のあるニトレート（nitrate）化合物を除去することにより、作業性を良くするためである。
【００３６】
上記触媒成形物の製造時に用いられる触媒粉体は、触媒の円滑な成形のために、１５０μｍ以下の粒度に粉砕して用いることが好ましい。
【００３７】
本発明の触媒成形物の製造過程において、焼成時の温度には特に制限がない。通常の方法により触媒有効成分を直接押出若しくは打錠（ペレット化）して成形するか、あるいは、不活性担体に触媒有効成分を被覆させ、５００℃以下において５〜２０時間をかけて焼成した後に用いることができる。それぞれの反応領域に用いられる触媒の焼成温度は、同じであっても異なってもよい。
【００３８】
触媒成形物の形には特に制限がない。触媒成形物は、円柱状、球状、パレット状、環状であっても良い。触媒有効成分を直接押出、打錠などの通常の触媒成形法により成形してもよい。あるいは、アランダム、シリカ−アルミナ、シリコンカーバイドなどの不活性担体に被覆させて触媒を成形してもよい。上記触媒成形物は、好適には、シリンダー状、空洞のシリンダー状のものであっても良い。但し、担体を用いることなく、触媒有効成分のみで触媒を製造する場合、触媒活性が必要以上に高くなりうる。したがって、この場合には、円筒状の触媒の内部に穴の開けられた環状の触媒が好ましい。例えば、直径３〜８ｍｍの円筒状の触媒に触媒有効成分が２０〜７０％になるように内部に直径０．５〜５ｍｍの穴を開けることが好ましい。液状の触媒有効成分若しくは乾燥された粉末状の触媒有効成分を担体に担持するときには、回転式被覆機、遠心流動被覆機、スフェルダイザーなどに入れた状態で被覆することが好ましい。触媒有効成分を担体に被覆させて用いる場合、好ましくは、球状の担体に触媒有効成分を２０〜７０％担持させ、３〜８ｍｍ径をもつ粒子状に成形した方が、触媒の製造作業及び触媒の充填作業に有利である。
【００３９】
本発明は、触媒有効成分内の細孔の密度及び／または孔径が互いに異なる多数の触媒成形物をそれぞれ、反応器の反応管を複数の領域に分割して各領域に充填することを特徴とする。
【００４０】
また、本発明は、反応器の入口側から出口側に進むにつれて触媒有効成分の比表面積が大きくなるように、細孔の密度及び／または孔径を調節することを特徴とする。
【００４１】
触媒有効成分の比表面積を大きくするときは、細孔の密度を大きくするかまたは細孔径を大きくするか、或いは細孔の密度及び孔径の両方を大きくすればよい。しかし、細孔の密度及び孔径のどちらか一方を大きくして他方を小さくしても、比表面積が大きくなる限り、この場合も本発明の範疇に属する。一方、本発明において、触媒有効成分の比表面積が最小となる場合の例には、触媒有効成分内の細孔がない場合を含むことができる。
【００４２】
過熱点（ホットスポット）とは、触媒層において温度が異常に高いか、あるいは、相対的に熱の蓄積（熱溜まり）が多い個所をいう。通常、最高温度の過熱点は、第１段階の反応領域においては、主反応物としてのオレフィン（例えば、プロピレン等）と分子酸素の濃度が高い第１段階の反応領域の前部で生じる。同様に、第２段階の反応領域においては、最高温度の過熱点は、主反応物としての不飽和アルデヒド（例えば、（メタ）アクロレイン）と分子酸素の濃度が高い第２段階の反応領域の前部に生じる。また、触媒有効成分の細孔の密度及び／または孔径が大きくなるほど、反応性が高くなる（一方、選択性及び安定性は低下する）。このため、相対的に触媒有効成分の細孔の密度及び／または孔径が最小となる触媒層をピーク過熱点が形成される各第１段階、第２段階の反応領域の前部付近に充填することにより、熱の発生を減らすと共に、過度な熱の蓄積を防いで、好ましくない副産物の生成を抑えることができる。さらに、有効成分の細孔の密度及び／または孔径が相対的に大きな触媒を、過熱点以降から反応管の後端部まで大きい順に順次に充填することにより、反応管の後端部の活性を高めて全体としての生成物の収率を高めると共に、より長期に亘って安定的に最終品を生産することができる。
【００４３】
本発明によれば、触媒サイズ（体積）そのものを調節して触媒の活性を調節するのではなく、触媒有効成分内の細孔の孔径及び／または密度を調節することにより、触媒サイズを均一に保ちながらも、触媒の活性を調節することができる。また、本発明によれば、触媒有効成分の微細孔により反応物の通路が形成され、それによって反応熱を分散させて望ましくない過熱を防ぐ。したがって、高い転換率を保つとともに、優れた選択性をもたらすことができる。
【００４４】
さらに、細孔の孔径及び／または密度を不連続的にも連続的にも調節可能なことから、細孔の孔径及び／または密度が互いに異なる触媒有効成分を含む様々な触媒層を、上記反応領域中に充填することができる。
【００４５】
理論的には、反応器の発熱温度の分布に応じて、第１段階および第２段階においてさまざまな触媒層の使用によって細分化した各反応領域の数を増やした場合、反応熱の制御がより容易になる。しかし、商業的な面からみた場合には、反応領域を無限に増やすことはできない。このため、本発明の効果を所望する程度にまで得るためには、２または３段の反応領域を用いることが好ましい。一方、各段の触媒層は、反応器の発熱を効率よく制御可能な任意の高さまで充填することができる。細孔の密度及び／または孔径の調節により触媒有効成分の比表面積が最小となる触媒層の充填高さは、ピーク過熱点を含むことが好ましい。より具体的には、上述した充填高さは、全体の触媒層の高さのうち、入口側から１０ないし５０％、好ましくは、１０ないし３０％である。
【００４６】
反応器の各段に用いられる触媒有効成分の細孔の孔径及び／または密度によって比表面積を調節する場合、例えば、触媒有効成分の比表面積が大きな（過熱点付近以降の２、３段付近に用いられる）触媒を製造するに際しては、相対的に触媒有効成分の比表面積が小さな（過熱点付近に用いられる）触媒と比べて、昇華性の物質または熱分解物質を、その使用量及び／またはその物質の粒度が順次１〜３倍増大するように添加することが好ましい。
【００４７】
上記第１段階の反応領域及び／または第２段階の反応領域において、相異なる触媒層を２段に充填する場合、第１の充填層の触媒有効成分の比表面積は５ないし１０ｍ２／ｇの範囲であり、第２の充填層の触媒有効成分の比表面積は１０ないし１００ｍ２／ｇの範囲であることが好ましい。
【００４８】
また、第１段階の反応領域及び／または第２段階の反応領域において、相異なる触媒層を３段に充填する場合、第１の充填層の触媒有効成分の比表面積は５ないし１０ｍ２／ｇの範囲であり、第２の充填層の触媒有効成分の比表面積は１０ないし５０ｍ２／ｇの範囲であり、第３の充填層の触媒有効成分の比表面積は５０ないし１００ｍ２／ｇの範囲であることが好ましい。
【００４９】
本発明に用いられる反応条件には特に制限がない。本発明では、固定層多管式シェルアンドチューブ型反応器内における、プロピレンまたはプロパンの気相接触酸化反応によるアクロレイン及びアクリル酸の製造、若しくはイソブチレン、ｔ−ブチルアルコール及びメチル−ｔ−ブチルエーテルの気相接触酸化反応によるメタアクロレイン及びメタアクリル酸の製造に有用である任意の反応条件を導入することができる。例えば、本発明にしたがって反応器中で酸化を行うためには、１ないし１０体積％のプロピレン等などの原料化合物と、１ないし１５体積％の分子酸素、５ないし６０体積％の水蒸気、及び２０ないし８０体積％の不活性ガスを含む原料ガス（但し、それぞれの成分の合計は、１００体積％である）を、２００ないし３５０℃範囲の温度、且つ、大気圧〜３気圧の圧力下において、５００ないし４０００ｈｒ−１の空間速度（ＳＴＰ）で触媒上に導入して行うことができる。
【００５０】
［実施例］
以下、実施例及び比較例を挙げて本発明を詳細に説明する。但し、下記の実施例は本発明を例示するものに過ぎず、決して本発明を限定するものではない。
【００５１】
製造例
（触媒１の製造）
分岐型攪拌器付き５０Ｌ容量のガラス反応器に蒸留水３０Ｌを入れた後、加熱した。９０℃において、そのなかにモリブデン酸アンモニウム１０,０００ｇを溶解させることにより、溶液１を製造した。蒸留水２５００ ｍlに硝酸コバルト６５９３ｇ、硝酸ビスマス４１２１ｇ、硝酸鉄２７４６ｇ、硝酸セリウム１８５ｇ、硝酸マンガン２５８ｇ及び硝酸カリウム２８．６３ｇを加えて良く混合し、溶液２を製造した。溶液１を激しく攪拌しながら、溶液２をゆっくりと投入して触媒懸濁液を製造した。製造した触媒懸濁液を１２時間以上乾燥させた後、１５０μｍ以下の粒径に粉砕した。次にそこへ尿素（ＮＨ２ＣＯＮＨ２）を全体の重量（触媒有効成分の粉砕物＋尿素）の１０重量％になるように添加した。得られた生成物を、内径２ｍｍ、外径６ｍｍ、長さ６ｍｍの環状のペレット状にし、４５０℃において５時間をかけて空気の雰囲気下で焼成して触媒成形物を製造し、触媒の活性を検証した。製造された触媒有効成分のうち酸素を除く元素の組成比は、Ｍｏ１０Ｂｉ１．５Ｆｅ１．２Ｃｏ４Ｋ０．０５Ｃｅ０．１Ｍｎ０．１（触媒１）であった。
【００５２】
（触媒２の製造）
尿素（ＮＨ２ＣＯＮＨ２）を２０重量％用いた以外は、触媒１の製造法と同様にして触媒２を製造した。得られた触媒有効成分のうち酸素を除く元素の組成比は、Ｍｏ１０Ｂｉ１．５Ｆｅ１．２Ｃｏ４Ｋ０．０５Ｃｅ０．１Ｍｎ０．１（触媒２）であった。
【００５３】
（触媒３の製造）
尿素（ＮＨ２ＣＯＮＨ２）を添加しなかった以外は、上記触媒１の製造法と同様にして触媒３を製造した。得られた触媒有効成分のうち酸素を除く元素の組成比は、Ｍｏ１０Ｂｉ１．５Ｆｅ１．２Ｃｏ４Ｋ０．０５Ｃｅ０．１Ｍｎ０．１（触媒３）であった。
【００５４】
（触媒４の製造）
尿素（ＮＨ２ＣＯＮＨ２）に代えてナフタレン（Ｃ１０Ｈ８）を１０重量％添加し、且つ、硝酸セリウムと硝酸マンガンに代えて塩化アルミニウム６２２．５ｇを添加した以外は、上記触媒１の製造法と同様にして触媒４を製造した。得られた触媒有効成分のうち酸素を除く元素の組成比は、Ｍｏ１０Ｂｉ１．５Ｆｅ１．２Ｃｏ４Ａｌ１Ｋ０．０５（触媒４）であった。
【００５５】
（触媒５の製造）
ナフタレン（Ｃ１０Ｈ８）を２０重量％添加した以外は、上記触媒４の製造法と同様にして触媒５を製造した。得られた触媒有効成分のうち酸素を除く元素の組成比は、Ｍｏ１０Ｂｉ１．５Ｆｅ１．２Ｃｏ４Ａｌ１Ｋ０．０５（触媒５）であった。
【００５６】
（触媒６の製造）
通常の分岐型攪拌器とホモジナイザー付き５０Ｌ容量のガラス反応器に蒸留水３０Ｌを入れて加熱した。蒸留水が沸点に達したら、ここにパラタングステン酸アンモニウム２９６０ｇ、モリブデン酸アンモニウム１００００ｇ及びメタバナデン酸アンモニウム２３２０ｇを順次に投入した。反応混合物が完全に溶解されるまで、攪拌しながら沸騰状態が維持されるように加熱した。次いで、ホモジナイザーを４０００ＲＰＭにて回転させながら、水２．６Ｌに溶かした硝酸銅１３７０ｇ、硝酸ニッケル１６５０ｇ及び硝酸ストロンチウム９６０ｇの水溶液を、上記の３種のアンモニウム塩混合水溶液に混合した。このようにして製造した懸濁液に、尿素（ＮＨ２ＣＯＮＨ２）を１０重量％添加した。次いで、直径５ｍｍのシリカ−アルミナ担体上に被覆させて触媒を得た。このようにして得られた担体上に担持された触媒を４５０℃において空気の流通下で５時間焼成して最終的な触媒を製造した。焼成後、得られた触媒は、担体と触媒粉体の合計量を基準にして３０重量％の触媒粉末を含んでいた。得られた触媒有効成分のうち酸素を除く元素の組成比は、Ｍｏ１０Ｗ２Ｖ３．５Ｃｕ１Ｎｉ１Ｓｒ０．８（触媒６）であった。
【００５７】
（触媒７の製造）
尿素（ＮＨ２ＣＯＮＨ２）を２０重量％用いた以外は、触媒６の製造法と同様にして触媒７を製造した。得られた触媒有効成分のうち酸素を除く元素の組成比は、Ｍｏ１０Ｗ２Ｖ３．５Ｃｕ１Ｎｉ１Ｓｒ０．８（触媒７）であった。
【００５８】
（触媒８の製造）
製造された懸濁液を担体に被覆する前に尿素（ＮＨ２ＣＯＮＨ２）を添加しなかった以外は、触媒６の製造法と同様にして触媒８を製造した。得られた触媒有効成分のうち酸素を除く元素の組成比は、Ｍｏ１０Ｗ２Ｖ３．５Ｃｕ１Ｎｉ１Ｓｒ０．８（触媒８）であった。
【００５９】
下記表１は、上記触媒１〜８に従って製造された各触媒有効成分の比表面積と構成元素を示す。
【００６０】
【表１】
2008535784.tif 000003
【００６１】
実施例１
内径１インチのステンレス製反応器に反応ガス導入部から出口に向けて触媒１を１０００ｍｍ、および触媒２を２０００ｍｍ充填した後、プロピレン８体積％、酸素１４体積％、水蒸気１８体積％及び不活性ガス６０体積％の混合ガスを空間速度１６００ｈｒ−１、反応温度２８０℃にて酸化反応を行った。
【００６２】
比較例１
触媒１と触媒２の両方を用いる代わりに、触媒１を単独で３０００ｍｍ充填して用いた以外は、実施例１と同じ反応条件下で酸化反応を行った。
【００６３】
比較例２
触媒１と触媒２の両方を用いる代わりに、触媒２を単独で３０００ｍｍ充填して用いた以外は、実施例１と同じ反応条件下で酸化反応を行った。
【００６４】
実施例２
内径１インチのステンレス製反応器に、反応ガス導入部から出口に向けて触媒４を１０００ｍｍ、および触媒５を２０００ｍｍ充填した。次に、プロピレン８体積％、酸素１４体積％、水蒸気１８体積％及び不活性ガス６０体積％の混合ガスを空間速度１６００ｈｒ−１、反応温度２８０℃にて酸化反応を行った。
【００６５】
比較例３
触媒４と触媒５の両方を用いる代わりに、触媒４を単独で３０００ｍｍ充填して用いた以外は、実施例２と同じ反応条件下で酸化反応を行った。
【００６６】
比較例４
触媒４と触媒５の両方を用いる代わりに、触媒５を単独で３０００ｍｍ充填して用いた以外は、実施例２と同じ反応条件下で酸化反応を行った。
【００６７】
比較例５
触媒３を単独で３０００ｍｍ充填して用いた以外は、実施例１と同じ反応条件下で酸化反応を行った。
【００６８】
実施例３
内径１インチのステンレス製反応器に、反応ガス導入部から出口に向けて触媒６を１０００ｍｍ、および触媒７を２０００ｍｍ充填した後、アクロレイン７体積％、酸素１３体積％、水蒸気２０体積％及び不活性ガス６０体積％の混合ガスを、空間速度１８００ｈｒ−１、反応温度２５０℃にて酸化反応を行った。
【００６９】
比較例６
触媒６と触媒７の両方を用いる代わりに、触媒６を単独で３０００ｍｍ充填して用いた以外は、実施例３と同じ反応条件下で酸化反応を行った。
【００７０】
比較例７
触媒６と触媒７の両方を用いる代わりに、触媒７を単独で３０００ｍｍ充填して用いた以外は、実施例３と同じ反応条件下で酸化反応を行った。
【００７１】
比較例８
触媒８を単独で３０００ｍｍ充填して用いた以外は、実施例３と同じ反応条件下で酸化反応を行った。
【００７２】
＜考察１＞
反応物質（プロピレン）の転換率、選択率、及び収率は、それぞれ下記数式１〜３により計算した。
【００７３】
［数式１］
プロピレン転換率（％）＝［反応したプロピレンのモル数／供給したプロピレンのモル数］×１００
［数式２］
アクロレイン＋アクリル酸の選択率（％）＝［（生成したアクロレイン及びアクリル酸のモル数）／反応したプロピレンのモル数］×１００
［数式３］
［アクロレイン＋アクリル酸］の収率（％）＝［（生成したアクロレイン及びアクリル酸のモル数）／供給したプロピレンのモル数］×１００
【００７４】
上記実施例１、２及び比較例１〜５に従い触媒を充填した反応器を用いてプロピレンを酸化反応した結果を表２に示す。
【００７５】
【表２】
2008535784.tif 000004
【００７６】
上記表２に示すように、熱分解性若しくは昇華性の物質を添加して触媒有効成分の比表面積が異なるように製造された２種の触媒を充填して酸化反応を行った実施例１あるいは実施例２の方が、比表面積が同じ触媒成形物を用いた比較例１〜５に比べて、反応物（プロピレン）の転換率、生成物の選択率と収率に一層優れていることが分かった。
【００７７】
＜考察２＞
反応物質（アクロレイン）転換率、選択率及び収率はそれぞれ下記数式４〜６により計算した。
【００７８】
［数式４］
アクロレインの転換率（％）＝［反応したアクロレインのモル数／供給したアクロレインのモル数］×１００
［数式５］
アクリル酸の選択率（％）＝［生成したアクリル酸モル数／反応したアクロレインのモル数］×１００
［数式６］
アクリル酸の収率（％）＝［生成したアクリル酸のモル数／供給したアクロレインのモル数］×１００
【００７９】
以下の表３は、上記実施例３及び比較例６〜８に従い触媒を充填した反応器を用いてアクロレインを酸化反応させた結果を示す。
【００８０】
【表３】
2008535784.tif 000005
【００８１】
上記表３に示すように、昇華性若しくは熱分解性の物質を添加して触媒有効成分の比表面積が異なるように製造された２種の触媒を充填して酸化反応を行った実施例３の方が、同じ触媒を使用あるいは不使用の比較例６〜８に比べて、アクロレインの転換率、生成物の選択率と収率が一層優れていることが分かった。
【図面の簡単な説明】
【００８２】
【図１】図１は、第１段階及び第２段階における反応がそれぞれ別個の反応器において行われ、各反応器が１本の接触管よりなるパイロット反応器の構造と、接触管内に配置された触媒層の構成を示す模式図である。
【図１】
2008535784.tif 000006
【国際調査報告】
2008535784.tif 000007
2008535784.tif 000008